(57)【要約】【課題】消毒剤に接触しても表面が変退色しない着色石膏硬化体を与える石膏組成物を得る。【解決手段】半水石膏にバナジウム酸ビスマスを，半水石膏１００重量部あたり０．０００１〜２重量部で配合して石膏組成物とする。【選択図】なし【特許請求の範囲】
【請求項１】
半水石膏にバナジウム酸ビスマスを配合してなることを特徴とする石膏組成物。
【請求項２】
バナジウム酸ビスマスの配合量が、半水石膏１００重量部あたり０．０００１〜２重量部であることを特徴とする請求項１記載の石膏組成物。
【発明の詳細な説明】
【技術分野】
【０００１】
本発明は、石膏組成物に関する。
【背景技術】
【０００２】
硫酸カルシウムの二水塩は石膏として知られ、天然に産出される天然石膏及び化学工業などの副産物として生成される化学石膏がある。これらの二水塩は、１００〜２５０℃にて加熱することにより、下記化学反応式（Ｉ）に示されるように、一部の結晶水が脱水され、１／２水塩となる（この加熱による脱水プロセスを「焼成」ともいう）。
【０００３】
【化１】
2007246349.tif 000002
このようにして得られる１／２水塩の石膏を、「半水石膏」または「焼石膏」と称する。半水石膏は、焼成の条件によって、結晶度（結晶系の緻密性を意味する）の異なる、アルファ型半水石膏またはベータ型半水石膏が得られる。この半水石膏に水を加えて混練すると、式（Ｉ）の逆反応がおこり、二水塩に戻るとともに硬化することが知られている。
【０００４】
上記のように、半水石膏は水と混練することにより短時間で凝結硬化し、得られる硬化体の経時寸法変化が小さく、又、優れた造形性を示すことやその作業性の容易さから、陶磁器、工業模型、歯科、医療、及び建築などの分野で広く利用されている。
【０００５】
例えば、歯科分野においては、半水石膏は、口腔内印象、陰型、模型又は歯型の作製及び義歯埋没用として利用されている。
【０００６】
半水石膏のうち、特に歯科用半水石膏については、日本工業規格（ＪＩＳ）において規定されており、ベータ型半水石膏を主体原料とする歯科用焼石こうであるＴ６６０４（非特許文献１参照）、及びアルファ型半水石膏を主体原料とする歯科用硬質石こうであるＴ６６０５（非特許文献２）の規定がなされている。
【０００７】
上記のＪＩＳ  Т６６０４、及びＪＩＳ  Т６６０５には、半水石膏の他に必要に応じ調整材料及び着色材を含むことが示されている。
【０００８】
歯科用石膏模型等に着色材を混合する理由としては、石膏型の色分け、石膏型の製作過程における型分離性の判断、切削加工する際の模型の仕上がり具合や、欠損部等の目視による確認の容易さなどが挙げられる。
【０００９】
一般に石膏模型は白色であることが多いが、白色の場合、型分離性、切削加工または欠損部の検査や確認を明るい照明の下で実施すると、模型の陰影が見分け難いという問題があるため、着色することが要求される。
【００１０】
前記着色材としては、三酸化四鉄、四酸化三鉄、水酸化酸化鉄などの酸化鉄系、酸化チタン、二酸化チタンなどのチタン系、及びクロム酸鉛などのクロム酸鉛系などが使用される。
【００１１】
歯科用石膏を用いて歯科用石膏模型を製造する方法は、一般に、患者の歯や歯肉に印象材などの型取り材を押し付けて口腔内部の原型（患部）の陰型（以下、印象材による陰型を「印象物」ともいう）を作り、その印象物に歯科用半水石膏と水を含む練練物（以下、「石膏スラリ」ともいう）を注入して、硬化させて石膏模型を作製している。このとき、印象物は患者の歯や歯肉に直接触れ、歯科用石膏もその印象物に触れるため患者が持つ細菌，ウイルスなどにより汚染される可能性が大きい。そのため歯科用印象材や歯科用石膏などを扱う歯科医師や歯科衛生士及び歯科技工士は、患者からの肝炎やエイズなどのウイルス感染症に細心の注意を払う必要がある。
【００１２】
したがって、歯科医院や歯科技工所に於いては、感染防止策として歯科用印象材や石膏模型に消毒薬や殺菌剤を噴霧や含浸させることが行われている。消毒剤や殺菌剤としてはグルタールアルデヒド、フタラール、過酢酸、次亜塩素酸ナトリウム、アルコール類、ジグロロイソシアヌル酸ナトリウムなどが用いられている。しかし、これらの化学物質を使用して着色材を含有した歯科用石膏模型などを消毒すると、変退色するという問題がある。
【非特許文献１】ＪＩＳ  Ｔ６６０４
【非特許文献２】ＪＩＳ  Ｔ６６０５
【発明の開示】
【発明が解決しようとする課題】
【００１３】
本発明は、消毒剤に接触しても表面が変退色しない着色石膏硬化体を与える石膏組成物を得ることを目的とする。
【課題を解決するための手段】
【００１４】
本発明者らは、鋭意検討を行った結果、バナジウム酸ビスマスを配合することにより、石膏組成物から得られる着色石膏硬化体に消毒剤を接触させても変退色しないことを見出し本発明に至った。
【００１５】
すなわち、請求項１に記載の発明による石膏組成物は、半水石膏にバナジウム酸ビスマスを配合してなることを特徴とする。
【００１６】
請求項２に記載の発明による石膏組成物は、上記請求項１の石膏組成物において、バナジウム酸ビスマスの配合量が、半水石膏１００重量部あたり０．０００１〜２重量部であることを特徴とする。
【発明の効果】
【００１７】
本発明によれば、半水石膏にバナジウム酸ビスマスを配合することにより、着色した石膏組成物に消毒剤を接触させても変退色を防止する石膏組成物を得ることができる。したがって、上記石膏組成物を歯科用石膏模型等に使用する場合、消毒剤を接触させても変退色が防止されるので、石膏型の製作過程における型分離性の判断、切削加工する際の模型の仕上がり具合や、欠損部等の目視による確認の容易な石膏組成物を得ることができる。
【発明を実施するための最良の形態】
【００１８】
以下、本発明の実施の形態を説明する。
【００１９】
本発明で用いる半水石膏は、天然石膏、化学石膏等の輸入或いは国産の石膏原料を焼成して得られ、湿式法と乾式法との焼成方法の違いによってアルファ型とベータ型が存在する。両者は、その特性として混練に必要とされる水量が異なることから、硬化させた後の硬化体の比重、機械的強度又は硬化時の寸法変化率等が相違するため、用途や石膏模型等に要求される機械強度、寸法変化率等の諸物性に応じて、それぞれ単独又は組み合わせることにより使用することができる。
【００２０】
本発明において、バナジウム酸ビスマスを配合した石膏組成物は、所定量の水と練和することにより着色した石膏硬化体が得られる。特に、前記石膏組成物を、歯科用模型用として使用する場合、得られる石膏硬化体は、バナジウム酸ビスマスを配合していることにより、次亜塩素酸ナトリウム、アルコール類などの消毒剤で消毒しても、石膏硬化体の退色や、変色を防止する。
【００２１】
本発明の石膏組成物には、更に三酸化四鉄、四酸化三鉄、水酸化酸化鉄などの酸化鉄系、酸化チタン、二酸化チタンなどのチタン系、及びクロム酸鉛などのクロム酸鉛系などの着色材の一種または二種以上を配合して併用しても良い。この場合でもバナジウム酸ビスマスが着色材を含有した石膏組成物の退色や、変色を大幅に低減できる。
【００２２】
バナジウム酸ビスマスの配合量は、少量でも優れた着色力を有するが、半水石膏 １００重量部当たり０．０００１〜２重量部であることが好ましく、より好ましくは０．００１〜１重量部である。バナジウム酸ビスマスの配合量が０．０００１重量部未満だと、石膏組成物の変退色防止効果を十分に発揮することができないことがあり、また配合量が２重量部を超えるともはや着色力に大きな違いが出なくなるばかりかコスト高となる。
【００２３】
本発明の石膏組成物は、用途に応じて石膏スラリの流動性向上又は硬化時間の調整を目的として、例えば、食塩、硫酸カリウム、二水石膏等の硬化促進剤、にかわ、ゼラチン、クエン酸等の硬化遅延剤を配合することができる。又、本発明における効果を損なわない範囲で、界面活性剤、消泡剤、整泡剤、紫外線吸収剤、抗菌剤その他の薬剤が添加できる。
【００２４】
本発明の石膏組成物は、特に歯科用石膏模型の変退色を防止するのに効果的ではあるが、これに限定するものではなく、工業用、印象材や埋没材などの模型以外の歯科用、陶磁器型材用或いは美術工芸用等の用途にも有用に使用できる。
【実施例】
【００２５】
以下、本発明を具体的に実施した実施例を説明する。なお、当然ながら本発明は実施例に限定されるものではない。
【００２６】
実施例および比較例に用いる石膏硬化体を作製するに当たり、半水石膏として、歯科用硬質石こうである吉野石膏（株）製「ニューハイストーン」（商品名）を用いた。また、着色材としてチタン系は、酸化チタン、クロム酸鉛系は、クロム酸鉛を用いた。
【００２７】
（実施例１〜４及び比較例１〜５）
半水石膏１００重量部に対し、表１に示す各成分を配合し、均一に混合した粉末状石膏組成物を用い、これに半水石膏１００重量部に対し、２４重量部の水を加えて混練して、金型に流し込み、４５分間放置して硬化させ、２×２×２ｃｍのサンプル用とブランク用の石膏硬化体を得た。得られた石膏硬化体は、それぞれ乾燥機に入れて、４０℃で２４時間乾燥させ、余分な水分を蒸発させた。次に消毒液として次亜塩素酸ナトリウム２％溶液を作製し、サンプル用の石膏硬化体の高さの半分（約１ｃｍ）までになるように石膏硬化体を１時間浸漬した。その後石膏硬化体を、次亜塩素酸ナトリウム２％溶液から取り出してサンプルとした。ブランク用の石膏硬化体は、上記消毒液に浸漬せずブランクとした。サンプルとブランクの硬化体の色調を比較し、変色の度合いを評価した。
【００２８】
表１に示す変色の度合いの評価は、◎は、全く変色しない、○は、僅かに変色は見られるが実用上問題なし、△は、一部変色する、×は、全面が変色するとした。
【００２９】
【表１】
2007246349.tif 000003
表１から、バナジウム酸ビスマスを配合した石膏硬化体は、消毒液に浸しても変色せず、または少なくとも変色を最小限に抑えることができることがわかる。